銅溶湯を引き上げて鋳造線材を形成し、該鋳造線材をダイスを用いて皮剥ぎ加工するマグネットワイヤ用銅線の製造方法において、前記鋳造線材を冷間圧延によって伸線加工を行った後に前記皮剥ぎ加工することを特徴とするマグネットワイヤ用銅線の製造方法。請求項1において、前記冷間圧延により断面減少率で、30~75の加工を行うことを特徴とするマグネットワイヤ用銅線の製造方法。請求項1又は2において、前記皮剥ぎ加工を前記鋳造線材の全周で行ない、その加工深さが015mm~050mmであることを特徴とするマグネットワイヤ用銅線の製造方法。上方引上連続鋳造方式により製造された無酸素銅荒引線には、線の表面にオシレーションマークと呼ばれる欠陥がある。この上方引上連続鋳造方式では、製造段階で多段的に引上→冷却凝固→引上を繰り返すため、凝固時に凝固した部分と溶銅の境目に欠陥が生じてしまう。又、荒引線での表面欠陥は、伸線過程で引き伸ばされ、ワレやカブリの原因となる。ワレやカブリは、エナメル塗料塗布時に空気や異物を巻き込み、エナメル被覆割れや絶縁均一性不良などの外観不良の原因となる。このような鋳造時の表面欠陥や異物を除去するため、通常荒引線を伸線する前に皮剥加工を行う。この皮剥加工では、絞り加工後に導体の外殻から全周01mmの皮を剥ぎ、欠陥や酸化皮膜などの異物を除去している。オシレーションマークは、表面から平均008mmの深さのため、皮剥ぎ加工で除去できるが、鋳造時に生じるオシレーションマークの深さを制御することは現行技術では難しく、皮剥厚さ以上の欠陥が鋳造時に生じることもある。例えば、01mmを越える欠陥が存在する場合ある。この場合では、通常の皮剥ぎ加工では欠陥を除去しきれないという問題もある。タフピッチ銅では、導体の表面から全周02mm以上の皮を剥ぐ厚皮剥ぎ加工がある。この厚皮剥ぎ加工では、通常の皮剥ぎ加工では除去しきれない深い表面欠陥や異物を除去できる。しかし、上方引上連続鋳造方式により製造された無酸素銅は、タフピッチ銅に比べ結晶組織が大きく、強度が低いため、切削性が悪く厚皮剥ぎ加工には不向きである。なお、切削性とは、材料を切る、削るなどにより形状を変える際の加工のしやすさのことである。そして、いずれの特許文献においても、皮剥ぎ工程での切削性を向上させるために、加工度30~40の伸線加工を行い、その後に皮剥ぎ加工が行われるが、無酸素銅線の厚皮剥ぎ加工を行う場合、通常の伸線加工では強度向上が不十分という問題がある。本発明の目的は、皮剥ぎ加工時の鋳造線材の強度を向上させることによって切削性を向上させ、厚皮剥ぎ加工を可能とするマグネットワイヤ用銅線の製造方法を提供することにある。本発明は、銅溶湯を引き上げて鋳造線材を形成し、該鋳造線材をダイスを用いて皮剥ぎ加工するマグネットワイヤ用銅線の製造方法において、前記鋳造線材を冷間圧延によって伸線加工を行った後に前記皮剥ぎ加工することを特徴とする。前記冷間圧延においては、断面減少率で、25~75の加工を行うこと、又、前記冷間圧延により加工した前記鋳造線材をその全周で深さ015mm~050mm、より016mm~030mmの皮剥ぎ加工を行うことが好ましい。即ち、本発明は、エナメル線やケーブル線の導体として、上方引上連続鋳造方式により製造された無酸素銅荒引線を母線として用いて、皮剥ぎ加工前に冷間圧延加工を行うことにある。荒引線の製造本発明における荒引線としての鋳造線材は、上方引上連続鋳造方式を用いて無酸素銅溶湯から直接銅線を製造する方式が好ましく、電気銅を溶解炉に投入し、溶けた銅を保持炉に流し、この保持炉の無酸素銅溶湯から、溶銅湯面に配した鋳型から上方に引き上げて冷却凝固させ、無酸素銅荒引線として連続的に製造される。冷間圧延による伸線加工この無酸素銅荒引線は、反対方向に回転する二方一対ずつの圧延ローラーを通して、線の上下左右から縦→横と熱を加えずに圧延し、断面積を減少させる冷間圧延加工によって加工される。加熱しない理由として、熱が加わった状態で無酸素銅線の圧延加工を行うと、無酸素銅線が軟化してしまい、圧延加工による強度向上の効果が得られなくなるためである。無酸素銅荒引線の断面積と圧延後の無酸素銅線の断面積との割合を減面率として、この減面率が30~75となるように冷間圧延加工する。減面率を次式に示す。減面率={無酸素銅線の断面積/無酸素銅荒引線の断面積}×100皮剥ぎ加工皮剥ぎ加工前に冷間圧延された無酸素銅荒引線に、無酸素銅荒引線表面に回転する3本のバイトを005mmの深さに差し込み、全周005mmの螺旋状の溝を入れることが好ましい。このスパイラルカット加工は、後工程での無酸素銅線表面の皮を剥ぎやすくする目的がある。この後、皮剥ぎダイスを通して、無酸素銅荒引線の全周を015mm以上の厚さで皮を剥ぐ。無酸素銅線の表面から全周015mm未満の皮剥ぎ加工では、鋳造時の欠陥や異物を除去しきれない。また、全周050mm以上の皮剥ぎ加工では、剥いだ銅の屑量が多くなり、歩留が悪くなる。本発明においては、無酸素銅荒引線の線径をφ8mm~φ12mmの範囲とすること、無酸素銅荒引線の冷間圧延回数は2回以上とすること、冷間圧延した無酸素銅線の皮剥ぎ加工時の皮剥ぎ厚みを全周で016mm~030mmの範囲とすること、皮剥ぎ加工の前に冷間圧延加工を行うため、線の形状は丸線、平角線とすることが好ましく、冷間圧延方法として駆動式又は非駆動式のいずれも使用可能で、二方ロールや三方ロールなどの圧延ロールやその他の圧延加工でも適用可能である。無酸素銅線に限らず、無酸素銅線よりも材質的に母材の切削性が悪く、皮剥ぎ加工に不向きな銅材料にも適用可能である。本発明において、皮剥ぎ加工前に冷間圧延加工によって伸線加工を行うことで、皮剥ぎ加工時の切削性が向上するメカニズムは以下の3点が考えられる。圧延ロールによる冷間圧延加工によって伸線加工を行うことにより、ダイス加工によるよりも銅荒引線材の内部まで結晶粒が微細化される。材料の内部まで結晶粒が微細化されることで、銅荒引線材の強度が向上する。材料の強度が向上したことで、より厚く皮を剥ぐことが可能となり、切削性が向上する。以上の本発明におけるこの皮剥加工前に冷間圧延加工による伸線加工を行うことで、皮剥ぎ加工時の強度を向上させることにより切削性が向上するため、特に全周で深さ02mm以上の厚皮剥ぎ加工を行うことができ、その結果、エナメル線での粒不良及び絶縁均一性不良などの外観不良を低減できる。本発明によれば、皮剥ぎ加工時の鋳造線材の強度を向上させることによって切削性を向上させ、厚皮剥ぎ加工に適したマグネットワイヤ用銅線の製造方法を提供することができる。図1は、本発明において用いられる上方引上連続鋳造方式により無酸素銅線を製造する装置の概略図である。上方引上連続鋳造装置10は、電気銅を溶解する溶解炉例えば、電気炉11と、溶解炉11で溶解された銅溶湯12が溶湯樋13を介して流入する保持炉例えば、電気炉14と、下部が保持炉14内の溶銅湯面下に侵入される鋳型15を有する鋳造装置16と、鋳型15内を通過する銅溶湯12を冷却するための冷却水が流れる冷却水通路17と、鋳型15内で冷却、凝固させた銅溶湯12を無酸素銅の荒引線材鋳造線材18として上方に引き上げるための引上装置19とを有し、荒引線材18が引上装置19により上方に間欠的又は連続的に引き上げられ、荒引線材18が製造される。溶解炉11内及び保持炉14内の溶銅湯面には、銅溶湯12の酸化を防止するための酸化防止剤20が配置される。本実施例においては、電気銅を溶解炉11に投入して1185°C、保持炉14では1145°Cで溶解する。保持炉14の溶銅表面から上方に引上装置19を用いて、鋳造速度47m/min、冷却水温27°C、冷却水量50L/minの条件で引き上げ、冷却凝固させる。酸素量10ppm以下、平均結晶粒径200μmに制御した線径φ8mmの荒引線材18を連続的に製造した。上方引上連続鋳造装置10により製造される無酸素銅の荒引線材18は、1100~1200°Cの銅溶湯を速度4~5m/minで連続的に引き上げることで、表層の結晶粒サイズが200~300mmとなる無酸素銅の荒引線材18本実施形態では、線径Φ8mmを得ることができ、また、溶解炉11内及び保持炉14内の溶銅湯面に酸化防止剤20を配置することで、酸素含有量が0.001mass以下10ppm以下となる無酸素銅の荒引線材18を得ることができる。ここで上方引上連続鋳造装置10により鋳造した無酸素銅の荒引線材18の表層における結晶組織は、線材表面から線材内部へ向かって伸びている柱状晶組織であるために、細長い結晶粒となる。そこで、本実施形態では、表層における線材長手方向の結晶粒長さの平均値を前記結晶粒サイズとした。なお、溶解炉11と保持炉14の溶銅表面には、酸化防止剤20が設けられており、銅溶湯12が空気と接触し酸化することを防ぐ効果と溶銅から酸素を吸収して酸素量を低減する効果がある。また、溶湯樋13では溶湯樋13内通過中の酸化と、酸素の含有を防ぐため窒素ガスを封入した。図2は、本発明による冷間圧延加工aと皮剥ぎ加工bを示す要部断面図である。この荒引線材18を反対に回転する二方一対の圧延ローラーの間で、上下左右から縦→横と2回圧延することで、φ67mmの線を製作した。この減面率は70であった。この無酸素銅線を用いることにより、皮剥ぎダイス21皮剥装置を用いて、その全周を厚さで02mmの皮剥加工を行うことができ、φ63mmの線を製作することができた。皮剥ぎ加工に用いる皮剥ぎダイス21は、線材が通過するダイス孔22が形成されたダイス本体23と、ダイス孔22の線材入口側に配設された切れ刃24とから構成されている。ダイス孔22は、線材の進行方向に向かい拡径するテーパー状に形成されている。皮剥ぎダイス21は、切れ刃24のすくい角θを20~35°とするのが好ましい。すくい角θとは、線材長手方向と直交する方向に対する切れ刃24の刃面24aの角度である。図3は、皮剥ぎダイス通過前にバイトにてスパイラルカット加工を行う要部断面図である。スパイラルカット加工は、無酸素銅線表面に回転する均等に配置した3本のバイト26を差し込み、その表面に3本の螺旋状の溝を入れ、銅線表面の皮を剥ぎやすくするための加工である。次に、皮剥ぎ加工した線材を所定の線径本実施形態では、線径φ2.6mmまで伸線装置により伸線加工した後、伸線加工した線材を焼鈍し、その後、焼鈍した線材を丸線或いは平角線に加工することにより、マグネットワイヤ用銅線が得られる。最後に、マグネットワイヤ用銅線導体上に樹脂被覆層を2層に被覆し焼き付けてマグネットワイヤを製造した。以上のように、本実施例によって、皮剥ぎ加工前の冷間圧延加工による伸線加工により荒引線材は、その内部まで結晶が微細化されることで強度が向上し、強度が向上したことで、より厚く皮を剥ぐことが可能となり、深い表面欠陥や異物を除去することができ、その結果、絶縁被覆電線製造時において絶縁被覆に膨れなどの欠陥のないマグネットワイヤを得ることができた。